【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
押し出されたポリスチレン発泡体において熱安定性および燃焼遅延性の効率を増大させる燃焼遅延剤組成物であって、該組成物は
（ａ）該燃焼遅延剤組成物に関し約６０〜約９５重量％の燃焼遅延剤Ｉ、
（ｂ）該燃焼遅延剤組成物に関し約１〜約４０重量％の（ｉ）天然ゼオライト、（ｉｉ）合成ゼオライト、（ｉｉｉ）ハロゲン化された芳香族エポキシド、（ｉｖ）ハロゲン化されたエポキシオリゴマー，（ｖ）非ハロゲン化エポキシオリゴマー、（ｖｉ）ハイドロタルサイト、および（ｖｉｉ）該（ｉ）〜（ｖｉ）の混合物から選ばれる成分（Ａ）；
および随時（ｃ）（ｉ）アンチモン化合物；（ｉｉ）錫化合物；（ｉｉｉ）モリブデン化合物；（ｉｖ）ジルコニウム化合物；（ｖ）硼素化合物；（ｖｉ）ハイドロタルサイト；（ｖｉ）タルク；（ｖｉｉ）過酸化ジクミル；（ｖｉｉｉ）ジクミル；（ｉｘ）立体障害をもったフェノール性酸化防止剤；（ｘ）光安定剤；および（ｘｉ）該（ｉ）〜（ｘ）の混合物から選ばれる相乗作用剤を含んで成っていることを特徴とする燃焼遅延剤組成物。
【請求項２】
（ａ）成分（Ａ）は式（Ｉ）
【化１】
2008542522.tif 000001
但し式中Ｘは独立に塩素または臭素原子を表し、ｉおよびｊはそれぞれ１〜４の整数を表し、ｎは０．０１〜１００の範囲の平均の重合度を表し、Ｔ１およびＴ２は独立に
【化２】
2008542522.tif 000002
から選ばれ、ここで式中Ｐｈは置換基をもったまたはもたないハロゲン化されたフェニル基を表し、該環には少なくとも１個の塩素または臭素原子が置換されているものとする、により表されるハロゲン化された芳香族エポキシドから選ばれるエポキシ化合物であるか、或いは、
（ｂ）成分（Ａ）はハロゲン化されたエポキシオリゴマーから選ばれ、該ハロゲン化されたエポキシオリゴマーは
（ｉ）式（ＩＩ）
【化３】
2008542522.tif 000003
但し式中ｎは０．５〜１００の範囲の平均の重合度を表す、
によって表される臭素化されたエポキシ樹脂、
（ii）式（ＩＩＩ）
【化４】
2008542522.tif 000004
但し式中ｎは０．５〜１００の範囲の平均の重合度を表す、
によって表されるハロゲン化されたエポキシオリゴマー、
（iii）式（ＩＶ）
【化５】
2008542522.tif 000005
但し式中ｎは０．５〜１００の範囲の平均の重合度を表す、
によって表されるハロゲン化されたエポキシオリゴマー、
（iv）重合体が一端において封鎖剤を有し、且つ式（Ｖ）
【化６】
2008542522.tif 000006
但し式中ｎは０．５〜１００の範囲の平均の重合度を表す、
によって表される臭素化されたビスフェノールＡエポキシ樹脂、または
（ｖ）重合体が一端において封鎖剤を有し、且つ式（ＶＩ）
【化７】
2008542522.tif 000007
但し式中ｎは０．５〜１００の範囲の平均の重合度を表す、
によって表される臭素化されたビスフェノールＡエポキシ樹脂
であるか、或いは、
（ｃ）成分Ａは非ハロゲン化エポキシオリゴマーであり、該非ハロゲン化エポキシオリゴマーはＢｒ原子が水素原子によって置き換わっている式（Ｉ）〜（ＶＩ）を有する化合物から選ばれる、
ことを特徴とする請求項１記載の燃焼遅延剤組成物。
【請求項３】
該ハロゲン化された芳香族エポキシドはハロゲン化されたビスフェノールＡのジグリシジルエーテルから選ばれ、ここでビスフェノールＡ部分には約２〜約４個のハロゲン原子が置換しており、該ハロゲン原子は塩素、臭素およびそれらの混合物であることを特徴とする請求項２記載の燃焼遅延剤組成物。
【請求項４】
該燃焼遅延剤組成物は該相乗化剤を含んでいることを特徴とする請求項１記載の燃焼遅延剤組成物。
【請求項５】
成分Ａは（ａ）ハイドロタルサイト、（ｂ）式（ＩＩ）で表される臭素化されたビスフェノールＡエポキシ樹脂、および（ｃ）それらの混合物から選ばれることを特徴とする請求項１記載の燃焼遅延剤組成物。
【請求項６】
（ａ）該相乗化剤は燃焼遅延剤組成物の重量に関し約０．０１〜約５重量％の範囲の量で存在するか、或いは、（ｂ）相乗化剤対燃焼遅延剤組成物Ｉの全重量の比は約１：１〜約１：７の範囲にあるか、或いは、（ｃ）成分（Ａ）は燃焼遅延剤組成物の重量に関し約１〜約２５重量％の量で存在するか、或いは、（ｄ）上記（ａ）〜（ｃ）の組み合わせであるか、或いは、（ｅ）成分（Ａ）はハイドロタルサイトであり、成分Ａは燃焼遅延剤組成物の重量に関し約２〜約６重量％の量で存在することを特徴とする請求項４記載の燃焼遅延剤組成物。
【請求項７】
（ａ）燃焼遅延性重合体組成物の重量に関し約５０重量％以上の押し出されたポリスチレン発泡体、および
（ｂ）（ｉ）燃焼遅延剤組成物の重量に関し約６０〜約９５重量％の範囲のＮ−２，３−ジブロモプロピル−４，５−ジブロモヘキサヒドロフタルイミド、
（ｉｉ）燃焼遅延剤組成物の重量に関し約１〜約４０重量％の範囲の（ｉ）天然産ゼオライト、（ｉｉ）合成品ゼオライト、（ｉｉｉ）ハロゲン化された芳香族エポキシド、（ｉＶ）ハロゲン化されたエポキシオリゴマー、（ｖ）非ハロゲン化エポキシオリゴマー、（ｖｉ）ハイドロタルサイト、および（ｖｉｉ）該（ｉ）〜（ｖｉ）の混合物から選ばれる成分（Ａ）、および随時
（ｉｉｉ）（ｉ）アンチモン化合物；（ｉｉ）錫化合物；（ｉｉｉ）モリブデン化合物；（ｉｖ）ジルコニウム化合物；（ｖ）硼素化合物；（ｖｉ）ハイドロタルサイト；（ｖｉ）タルク；（ｖｉｉ）過酸化ジクミル；（ｖｉｉｉ）ジクミル；（ｉｘ）立体障害をもったフェノール性酸化防止剤；（ｘ）光安定剤；および（ｘｉ）該（ｉ）〜（ｘ）から選ばれる相乗化剤を含んで成る燃焼遅延性を与える量の燃焼遅延剤組成物
を含んで成ることを特徴とする燃焼遅延性重合体組成物。
【請求項８】
該燃焼遅延性重合体組成物は該燃焼遅延性重合体組成物の重量に関し約７５重量％以上の押し出されたポリスチレン発泡体を含んで成っていることを特徴とする請求項７記載の燃焼遅延性重合体組成物。
【請求項９】
該燃焼遅延性を与える量は、（ａ）ＵＬ９４試験において厚さ１／８インチの試料に対し少なくともＶ−２の評価を得るか、ＤＩＮ  ４１０２試験において、厚さ１０ｍｍの試料（ＥＰＳおよびＸＰＳ）に対し少なくともＢ２の評価を得ることができる燃焼遅延性重合体組成物の試験試料を提供するのに十分な燃焼遅延剤組成物の量であるか、或いは、（ｂ）燃焼遅延性重合体組成物の全ハロゲン含有量が該燃焼遅延性重合体組成物の量に関し約０．３〜約１０重量％の範囲の量を与えるのに必要な量であるか、或いは、（ｃ）燃焼遅延性重合体組成物の重量に関し燃焼遅延剤組成物の約０．０１〜約５０重量％の範囲にあることを特徴とする請求項７記載の燃焼遅延性重合体組成物。
【請求項１０】
該燃焼遅延剤組成物は請求項２〜６のいずれか１つに記載の燃焼遅延剤組成物から選ばれることを特徴とする請求項７記載の方法。
【請求項１１】
ポリスチレン、発泡剤、および本発明の燃焼遅延剤組成物を配合して配合された生成物をつくり、配合された生成物をダイス型を通して押し出し、この際該燃焼遅延剤組成物は
（ａ）該燃焼遅延剤組成物に関し約６０〜約９５重量％のＮ−２，３−ジブロモプロピル−４，５−ジブロモヘキサヒドロフタルイミド、
（ｂ）該燃焼遅延剤組成物に関し約１〜約４０重量％の（ｉ）天然ゼオライト、（ｉｉ）合成ゼオライト、（ｉｉｉ）ハロゲン化された芳香族エポキシド、（ｉｖ）ハロゲン化されたエポキシオリゴマー，（ｖ）非ハロゲン化エポキシオリゴマー、（ｖｉ）ハイドロタルサイト、および（ｖｉｉ）該（ｉ）〜（ｖｉ）の混合物から選ばれる成分（Ａ）；
および随時（ｃ）（ｉ）アンチモン化合物；（ｉｉ）錫化合物；（ｉｉｉ）モリブデン化合物；（ｉｖ）ジルコニウム化合物；（ｖ）硼素化合物；（ｖｉ）ハイドロタルサイト；（ｖｉ）タルク；（ｖｉｉ）過酸化ジクミル；（ｖｉｉｉ）ジクミル；（ｉｘ）立体障害をもったフェノール性酸化防止剤；（ｘ）光安定剤；および（ｘｉ）該（ｉ）〜（ｘ）から選ばれる相乗作用剤を含んで成っていることを特徴とする型成形された燃焼遅延性ポリスチレン押し出し製品を製造する方法。
【請求項１２】
該配合された生成物をつくる際、ステアリン酸バリウムまたはステアリン酸カルシウムのような押し出し助剤、有機性過酸化物、染料、顔料、充填剤、熱安定剤、酸化防止剤、酸化防止剤、帯電防止剤、補強材、金属除去剤または金属失活剤、衝撃変性剤、加工助剤、型抜き助剤、潤滑剤、閉塞防止剤、他の燃焼遅延剤、紫外線安定剤、可塑剤、流動助剤、造核剤、例えば珪酸カルシウムまたはインジゴ等を使用することを特徴とする請求項１１記載の方法。
【請求項１３】
該燃焼遅延剤組成物は請求項２〜６のいずれか１つに記載の燃焼遅延剤組成物から選ばれることを特徴とする請求項１１記載の方法。